(57)【要約】【課題】カラーフィルタ用インクジェットインクの高分子樹脂バインダを提供する。【解決手段】顔料と親和性を有するモノマー、高い機械的強度を有するモノマー、または溶媒と親和性を有するモノマーを含む複数種の機能性モノマーを重合して製造され、下記化学式１のアミン系有機物質を含有するカラーフィルタ用インクジェットインクの高分子樹脂バインダである。    ＮＨｘＲｙ      （化学式１）  したがって、該カラーフィルタ用インクジェットインクの高分子樹脂バインダは、分散性、分散安定性、吐出性及び吐出安定性を向上させうる。【選択図】図１
2007182553.tif 000002
【特許請求の範囲】
【請求項１】
複数種の機能性モノマーを重合して製造されてなるカラーフィルタ用インクジェットインクの高分子樹脂バインダであって、
下記化学式１のアミン系有機物質を含有することを特徴とするカラーフィルタ用インクジェットインクの高分子樹脂バインダ：
ＮＨｘＲｙ              （化学式１）
ただし、式中、Ｒは、炭素数１ないし２０のアルキル基、炭素数１ないし１０のアルコキシ基、炭素数６ないし２０のアリール基、炭素数６ないし１０のアリールオキシ基、炭素数２ないし２０のアルケニル基、炭素数７ないし４０のアルキルアリール基、炭素数７ないし４０のアリールアルキル基、炭素数８ないし４０のアリールアルケニル基、炭素数２ないし１０のアルキニル基であり、ｘは、０ないし２であり、ｙは、１ないし３であり、ｘ＋ｙ＝３である。
【請求項２】
前記機能性モノマーは、
（ａ）スチレンまたはベンジルメタクリレートと、
（ｂ）メタクリル酸、アクリル酸、メタアクリルアミドまたはアクリルアミドと、を含むことを特徴とする請求項１に記載のカラーフィルタ用インクジェットインクの高分子樹脂バインダ。
【請求項３】
前記アミン系有機物質は、アニリン、Ｎ−アルキルアニリン、２−エチルヘキシルアミン、トリエチルアミン、ペンチルアミン、ｎ−ヘキシルアミン、ｐ−アミノ安息香酸、ピロリジン、ピリミジン、モルホリン、ピリジン、ピペラジン、及びキノリンよりなる群から選択される少なくとも一つであることを特徴とする請求項１に記載のカラーフィルタ用インクジェットインクの高分子樹脂バインダ。
【請求項４】
前記アミン系有機物質の含量は、（ａ）及び（ｂ）の１００質量部に対し０．１ないし３０質量部であることを特徴とする請求項２に記載のカラーフィルタ用インクジェットインクの高分子樹脂バインダ。
【請求項５】
前記（ａ）及び（ｂ）の相対的な含量は、（ａ）のモル比が０．３ないし５である場合、（ｂ）のモル比は、０．３ないし５であることを特徴とする請求項２に記載のカラーフィルタ用インクジェットインクの高分子樹脂バインダ。
【請求項６】
前記機能性モノマーは、
（ｃ）炭素数１ないし５のアルキル基または２−ヒドロキシエチル基を有するメタクリレートをさらに含むことを特徴とする請求項２に記載のカラーフィルタ用インクジェットインクの高分子樹脂バインダ。
【請求項７】
前記アミン系有機物質の含量は、（ａ）、（ｂ）及び（ｃ）の１００質量部に対し０．１ないし３０質量部であることを特徴とする請求項６に記載のカラーフィルタ用インクジェットインクの高分子樹脂バインダ。
【請求項８】
前記（ａ）、（ｂ）、及び（ｃ）の相対的な含量は、（ａ）のモル比が０．３ないし３．０である場合、（ｂ）のモル比は、０．２ないし２．５であり、（ｃ）のモル比は、０．３ないし３．０であることを特徴とする請求項６に記載のカラーフィルタ用インクジェットインクの高分子樹脂バインダ。
【請求項９】
前記アミン系有機物質は、物理的に結合した状態で存在することを特徴とする請求項１に記載のカラーフィルタ用インクジェットインクの高分子樹脂バインダ。
【請求項１０】
前記アミン系有機物質は、化学的に結合した状態で存在することを特徴とする請求項１に記載のカラーフィルタ用インクジェットインクの高分子樹脂バインダ。
【請求項１１】
請求項１〜１０のいずれか１項の高分子樹脂バインダに、顔料、分散剤及び界面活性剤を混合して製造されてなることを特徴とするカラーフィルタ用インクジェットインクの顔料分散液。
【請求項１２】
前記界面活性剤は、フッ素系界面活性剤であることを特徴とする請求項１１に記載のカラーフィルタ用インクジェットインクの顔料分散液。
【請求項１３】
前記顔料は、赤色２５４番、赤色１７７番、青色１５：６番、緑色３６番、黄色１５０番、黄色１３９番、黄色１３８番、及び紫色２３番の顔料よりなる群から選択される少なくとも一つであることを特徴とする請求項１１に記載のカラーフィルタ用インクジェットインクの顔料分散液。
【請求項１４】
前記高分子樹脂バインダの含量は、前記顔料の１００質量部に対し２０ないし１５０質量部であることを特徴とする請求項１１に記載のカラーフィルタ用インクジェットインクの顔料分散液。
【請求項１５】
前記分散剤の含量は、前記顔料の１００質量部に対し０．１ないし３０質量部であり、前記界面活性剤の含量は、前記顔料の１００質量部に対し０．０１ないし２質量部であることを特徴とする請求項１１に記載のカラーフィルタ用インクジェットインクの顔料分散液。
【請求項１６】
請求項１１に記載の顔料分散液を使用して製造されてなることを特徴とするカラーフィルタ用インクジェットインク。
【請求項１７】
前記顔料分散液に請求項１に記載の高分子樹脂バインダを添加して製造されてなることを特徴とする請求項１６に記載のカラーフィルタ用インクジェットインク。
【請求項１８】
請求項１〜１０のいずれか１項の高分子樹脂バインダを２つ以上混合し、このバインダ混合物に顔料、分散剤、及び界面活性剤をさらに混合して製造されてなることを特徴とするカラーフィルタ用インクジェットインクの顔料分散液。
【請求項１９】
前記界面活性剤は、フッ素系界面活性剤であることを特徴とする請求項１８に記載のカラーフィルタ用インクジェットインクの顔料分散液。
【請求項２０】
前記顔料は、赤色２５４番、赤色１７７番、青色１５：６番、緑色３６番、黄色１５０番、黄色１３９番、黄色１３８番及び紫色２３番顔料よりなる群から選択される少なくとも一つであることを特徴とする請求項１８に記載のカラーフィルタ用インクジェットインクの顔料分散液。
【請求項２１】
前記バインダ混合物の含量は、前記顔料の１００質量部に対し２０ないし１５０質量部であることを特徴とする請求項１８に記載のカラーフィルタ用インクジェットインクの顔料分散液。
【請求項２２】
前記分散剤の含量は、前記顔料の１００質量部に対し０．１ないし３０質量部であり、前記界面活性剤の含量は、前記顔料の１００質量部に対し０．０１ないし２質量部であることを特徴とする請求項１８に記載のカラーフィルタ用インクジェットインクの顔料分散液。
【請求項２３】
請求項１８に記載の顔料分散液を使用して製造されてなることを特徴とするカラーフィルタ用インクジェットインク。
【請求項２４】
前記顔料分散液に請求項１に記載の高分子樹脂バインダを添加して製造されてなることを特徴とする請求項２３に記載のカラーフィルタ用インクジェットインク。
【発明の詳細な説明】
【技術分野】
【０００１】
本発明は、カラーフィルタ用インクジェットインクの高分子樹脂バインダに係り、さらに詳細には、分散性、分散安定性、吐出性及び吐出安定性を向上させうるカラーフィルタ用インクジェットインクの高分子樹脂バインダに関する。
【背景技術】
【０００２】
インクジェットインクは、ＬＣＤ（Ｌｉｑｕｉｄ  Ｃｒｙｓｔａｌ  Ｄｉｓｐｌａｙ）の主要な部品の一つであるカラーフィルタの製造において核心的な構成要素である。すなわち、インクジェットインクは、ＬＣＤの画像具現のための必須構成要素であって、赤色、青色、緑色の３色のインクジェットインクが、インクジェットヘッドによりカラーフィルタに吐出されてコーティングされた後に熱硬化される。したがって、インクジェットインクは、カラーフィルタに着色層であるインク膜を形成する。
【０００３】
次に、カラーフィルタの基本的な構造及び作動原理を簡略に説明する。
【０００４】
すなわち、バックライトユニットから発生した光は、偏光板及び液晶を順に通過しつつ適切に調節され、最後にカラーフィルタを通過しつつ、三色が組み合わせられることによって画像を具現する。したがって、肉眼で見る最終画像の品質は、カラーフィルタの品質により左右され、カラーフィルタの品質は、インクジェットインクに含まれる顔料及び各種の添加剤の品質及び種類により左右される。
【０００５】
カラーフィルタに着色層を形成する方法としては、前記のようにインクジェットインクを使用する方法以外に、感光性樹脂を使用する方法などがある。
【０００６】
インクジェットインクを使用する方法は、感光性樹脂を使用する方法に比べて次のような利点がある。すなわち、各色別に行われるコーティング、露光、現像の工程が必要なく、赤色、緑色、青色の３色を同時にコーティングした後に硬化させることによって工程を短縮させ、材料の浪費及び廃液の発生を最少化できる。したがって、最近では、カラーフィルタの着色層として使用される感光性樹脂を代替するために、インクジェットインクに多くの研究が行われている。
【０００７】
カラーフィルタ用インクジェットインクは、顔料分散液、高分子樹脂バインダ、機能性モノマー、熱開始剤、界面活性剤、その他の添加剤及び適切な溶媒を含む。
【０００８】
顔料分散液は、インクジェットインクの核心的な要素であって、これは、赤色、緑色、青色の３色の顔料が溶媒下で超微粒子に分散されることによって製造される。したがって、コロイド状態の超微粒子は、その分散性に優れており、かつ、いかなる物理的、化学的な悪条件下でもその分散安定性が変わってはならない。
【０００９】
具体的に、顔料分散液は、所定の顔料に溶媒、分散剤、及びその他の添加剤を適切な割合で混合した後、その混合液を粉砕器内で粉砕することによって製造される。また、インクジェットインクは、前記顔料分散液に高分子樹脂バインダ、多機能モノマー、開始剤、及びその他の添加剤などを混合することによって製造される。
【００１０】
前記のような顔料分散液の製造において、安定した分散系を維持するためには、高分子型界面活性剤の一種である分散剤の役割が必須である。また、最近、ＬＣＤ分野の速い技術発達によって、高透過度、高色度、高輝度、高対比度のＬＣＤが市場に現れており、これにより、顔料分散液及び高分子樹脂バインダも適切に変わらねばならないであろう。
【００１１】
すなわち、従来の高透過度用カラーフィルタの場合には、顔料の濃度が高くなくてもよいので、顔料の使用量に比べて多量の分散剤を使用することができた。また、この場合、分散剤の濃度が高いので、高い分散性及び分散安定性を維持することができた。しかし、最近では、ＬＣＤの発展によって、高色度の具現が要求されており、このような高色度の具現のためには、多量の顔料がカラーフィルタに積層される必要があり、分散剤の使用量は、相対的に減少する必要がある。このように少量の分散剤を使用すれば、超微粒子形態の顔料粒子の分散性及び分散安定性が低下するという問題点がある。
【００１２】
前記のような問題点を解決するために、最近では、分散剤に商業化された高分子樹脂バインダを混合して顔料分散液を製造する傾向にある。これにより、高分子樹脂バインダは、顔料分散液及びインクジェットインクの製造時に何れも使用され、顔料の分散性及び分散安定性を向上させる重要な役割を行う。
【００１３】
しかし、既存の商業化された高分子樹脂バインダでは、顔料の分散性及び分散安定性を満足すべきレベルに向上させ得ないという問題点があった。
【発明の開示】
【発明が解決しようとする課題】
【００１４】
本発明は、ＬＣＤのカラーフィルタ用インクジェットインクの製造時に顔料の分散性及び分散安定性を向上させうる高分子樹脂バインダを提供することを目的とする。
【００１５】
本発明の他の目的は、ＬＣＤのカラーフィルタ用インクジェットインクの製造に使用され、インクジェットヘッドからのインク吐出性及び吐出安定性を向上させうる高分子樹脂バインダを提供することにある。
【課題を解決するための手段】
【００１６】
本発明によれば、複数種の機能性モノマーを重合して製造されるカラーフィルタ用インクジェットインクの高分子樹脂バインダであって、下記化学式１のアミン系有機物質を含有することを特徴とするカラーフィルタ用インクジェットインクの高分子樹脂バインダ：
ＮＨｘＲｙ            （化学式１）
ただし、式中、Ｒは、炭素数１ないし２０のアルキル基、炭素数１ないし１０のアルコキシ基、炭素数６ないし２０のアリール基、炭素数６ないし１０のアリールオキシ基、炭素数２ないし２０のアルケニル基、炭素数７ないし４０のアルキルアリール基、炭素数７ないし４０のアリールアルキル基、炭素数８ないし４０のアリールアルケニル基、炭素数２ないし１０のアルキニル基であり、ｘは、０ないし２であり、ｙは、１ないし３であり、ｘ＋ｙ＝３である。
【００１７】
本発明の一実施例によれば、前記機能性モノマーは、（ａ）スチレンまたはベンジルメタクリレートと、（ｂ）メタクリル酸、アクリル酸、メタクリルアミドまたはアクリルアミドと、を含む。
【００１８】
本発明の他の実施例によれば、前記アミン系有機物質は、アニリン、Ｎ−アルキルアニリン、２−エチルヘキシルアミン、トリエチルアミン、ペンチルアミン、ｎ−ヘキシルアミン、ｐ−アミノ安息香酸、ピロリジン、ピリミジン、モルホリン、ピリジン、ピペラジン、及びキノリンよりなる群から選択される少なくとも一つである。
【００１９】
本発明のさらに他の実施例によれば、前記アミン系有機物質の含量は、総（ａ）及び（ｂ）１００質量部に対し０．１ないし３０質量部である。
【００２０】
本発明のさらに他の実施例によれば、前記（ａ）及び（ｂ）の相対的な含量は、（ａ）のモル比が０．３ないし５である場合、（ｂ）のモル比は、０．３ないし５である。
【００２１】
本発明のさらに他の実施例によれば、前記機能性モノマーは、（ｃ）炭素数１ないし５のアルキル基または２−ヒドロキシエチル基を有するメタクリレートをさらに含む。
【００２２】
ここで、前記アミン系有機物質の含量は、全（ａ）ないし（ｃ）１００質量部に対し０．１ないし３０質量部である。
【００２３】
また、ここで、前記（ａ）、（ｂ）、及び（ｃ）の相対的な含量は、（ａ）のモル比が０．３ないし３．０である場合、（ｂ）のモル比は、０．２ないし２．５であり、（ｃ）のモル比は、０．３ないし３．０である。
【００２４】
また、本発明によれば、前述の本発明の他の実施例の高分子樹脂バインダまたはそれらを２つ以上混合したバインダ混合物に、顔料、分散剤及び界面活性剤を混合して製造されることを特徴とするカラーフィルタ用インクジェットインクの顔料分散液が提供される。
【００２５】
本発明の一実施例によれば、前記界面活性剤は、フッ素系界面活性剤である。
【００２６】
本発明の他の実施例によれば、前記顔料は、赤色２５４番、赤色１７７番、青色１５：６番、緑色３６番、黄色１５０番、黄色１３９番、黄色１３８番、及び紫色２３番の顔料よりなる群から選択される少なくとも一つである。
【００２７】
本発明の望ましい実施例によれば、前記高分子樹脂バインダまたはバインダ混合物の含量は、前記総顔料１００質量部に対し２０ないし１５０質量部である。
【００２８】
本発明の望ましい実施例によれば、前記分散剤の含量は、前記総顔料１００質量部に対し０．１ないし３０質量部であり、前記界面活性剤の含量は、前記総顔料１００質量部に対し０．０１ないし２質量部である。
【００２９】
本発明のさらに他の実施例によれば、前記アミン系有機物質は、物理的に結合した状態で存在する。
【００３０】
本発明のさらに他の実施例によれば、前記アミン系有機物質は、化学的に結合した状態で存在する。
【００３１】
また、本発明によれば、前述の本発明の他の実施例の顔料分散液を使用して製造されたカラーフィルタ用インクジェットインクが提供される。
【００３２】
本発明の一実施例によれば、前記顔料分散液に前述の本発明の他の実施例の高分子樹脂バインダを添加して製造されたカラーフィルタ用インクジェットインクが提供される。
【発明の効果】
【００３３】
本発明によれば、ＬＣＤのカラーフィルタ用インクジェットインクの製造時に顔料の分散性及び分散安定性を向上させうる高分子樹脂バインダが提供されうる。
【００３４】
また、本発明によれば、ＬＣＤのカラーフィルタ用インクジェットインクの製造に使用され、インクジェットヘッドからのインクの吐出性及び吐出安定性を向上させうる高分子樹脂バインダが提供されうる。
【発明を実施するための最良の形態】
【００３５】
以下、添付した図面を参照して、本発明の望ましい実施例について詳細に説明する。
【００３６】
本発明の一実施例に係る高分子樹脂バインダは、複数種の機能性モノマーを重合して製造され、下記化学式１のアミン系有機物質を含有する。
【００３７】
複数種の機能性モノマーを重合して製造されるカラーフィルタ用インクジェットインクの高分子樹脂バインダは、下記化学式１のアミン系有機物質を含有する：
ＮＨｘＲｙ        （化学式１）
ただし、式中、Ｒは、炭素数１ないし２０のアルキル基、炭素数１ないし１０のアルコキシ基、炭素数６ないし２０のアリール基、炭素数６ないし１０のアリールオキシ基、炭素数２ないし２０のアルケニル基、炭素数７ないし４０のアルキルアリール基、炭素数７ないし４０のアリールアルキル基、炭素数８ないし４０のアリールアルケニル基、炭素数２ないし１０のアルキニル基であり、ｘは、０ないし２であり、ｙは、１ないし３であり、ｘ＋ｙ＝３である。
【００３８】
高分子樹脂バインダは、顔料分散液の製造時に顔料に添加してもよく、インクジェットインクの製造時に顔料分散液に添加してもよく、前記両製造過程の何れに添加してもよい。高分子樹脂バインダは、これを含む顔料分散液及びインクジェットインクの物性に重要な影響を及ぼす。
【００３９】
一般的に、インクジェットインクは、優れた分散性、分散安定性、吐出性、吐出安定性、高透明度、耐化学性、機械的耐久性及び高色具現力を有さねばならない。
【００４０】
前記のようなインクジェットインクの物性を満足させるために、高分子樹脂バインダの物性を適切に調節する必要がある。
【００４１】
そのために、本実施例では、機能性モノマーとして単一種類ではない複数種のモノマーを使用する。
【００４２】
図１は、本発明の一実施例に係る高分子樹脂バインダの基本構造である。
【００４３】
図１に示すように、機能性モノマーとして、顔料と親和性を有するモノマー、機械的強度に優れたモノマー、及び溶媒と親和性を有するモノマーのうち、２種または３種のモノマーを混合して使用する。それにより、合成された高分子樹脂バインダは、多様な種類の顔料に使用され、後述する顔料分散液及びインクジェットインクの低粘度分散性及び分散安定性を向上させうる。
【００４４】
機能性モノマーの一例として、（ａ）顔料と親和性を有するモノマー、及び（ｂ）溶媒と親和性を有するモノマーの２種モノマーが機能性モノマーとして使用されうる。この場合、（ａ）及び（ｂ）の相対的な含量は、モル比を基準に（ａ）の含量が０．３ないし５である場合、（ｂ）の含量は、０．３ないし５であることが望ましい。
【００４５】
機能性モノマーの他の一例として、（ａ）顔料と親和性を有するモノマー、（ｂ）溶媒と親和性を有するモノマー、（ｃ）機械的強度に優れたモノマーの３種モノマーが機能性モノマーとして使用されうる。この場合、（ａ）、（ｂ）及び（ｃ）の相対的な含量は、モル比を基準に（ａ）の含量が０．３ないし３．０である場合、（ｂ）の含量は、０．２ないし２．５であり、（ｃ）の含量は、０．３ないし３．０であることが望ましい。
【００４６】
（ａ）顔料、具体的に顔料のベンゼンあるいはアルキル基と親和性を有するモノマーとして、スチレン、ベンジルメタクリレート、２−エチルヘキシルメタクリレート、または２−エチルヘキシルアクリレイトなどが使用されうる。
【００４７】
また、（ｂ）溶媒と親和性を有するモノマーとしては、メタクリル酸、アクリル酸、またはアクリルアミドなどが使用されうる。
【００４８】
また、（ｃ）機械的強度に優れたモノマーとしては、炭素数１ないし５のアルキル基または２−ヒドロキシエチル基を有するメタクリレート、またはブチルアクリレートなどが使用されうる。
【００４９】
本発明に使用される機能性モノマーは、前述のモノマーに限定されるものではなく、それ以外にも商業的に使用可能なメチルメタクリレート、グリシジルメタクリレートなどの多様なモノマーが使用されうる。それらのモノマーのうち、特に、グリシジルメタクリレートを使用した共重合体の場合には、熱硬化時にエポキシ架橋によって硬度が高まり、耐化学性が向上する。したがって、グリシジルメタクリレートは、カラーフィルタ用インクジェットインクの製造に非常に適している。
【００５０】
前記機能性モノマーは、使用目的によってその相対的な使用比率及び種類と異なりうる。具体的に、前記モノマーの最適の使用比率及び種類は、顔料の極性程度、所望の粘度、使用しようとする溶媒の特性を考慮して定められねばならない。
【００５１】
一方、高分子樹脂バインダの合成には溶媒が使用されるが、このような溶媒としては、水を除いたプロトン性溶媒及び非プロトン性溶媒が何れも使用されうる。プロトン性溶媒としては、ブチルアルコール、イソプロピルアルコール、エチルアルコールなどが使用されうる。また、非プロトン性溶媒としては、プロピレングリコールモノメチルエーテルアセテート、ジプロピレングリコールメチルエーテルアセテート、ジエチレングリコールモノブチルエーテルアセテート、ジグライムなどが使用されうる。しかし、カラーフィルタ用インクジェットインクの高分子樹脂バインダの製造には、プロトン性溶媒ほど反応性のない非プロトン性溶媒がさらに望ましい。また、非プロトン性溶媒内で高分子樹脂バインダを合成する場合には、溶媒を分離する工程を省略できるので、製造工程の短縮に有利である。
【００５２】
本実施例に係る高分子樹脂バインダは、前記化学式１のアミン系有機物質を含有する。また、アミン系有機物質の含量は、機能性モノマー１００質量部に対し０．１ないし３０質量部であることが望ましく、さらに望ましくは、１質量部ないし１０質量部である。
【００５３】
このようなアミン系有機物質は、高分子樹脂バインダが合成される過程に添加してもよく、高分子樹脂バインダが重合された後に別途に添加してもよい。アミン系有機物質は、高分子樹脂バインダまたは顔料分散液内に存在するメタクリル酸、アクリル酸などの有機酸または（メタ）アクリルアミドなどの有機アミン系の酸度及び塩基度を適切に調節して分散液の粒子を安定化させ、インクジェットインクが乾燥するときにインクの凝集現象を防止する機能を担う。ここで、アミン系有機物質は、有機酸または有機アミン系と水素結合などの物理的および／または化学的に結合する。
【００５４】
次に、顔料分散液の分散安定化メカニズムを説明する。
【００５５】
まず、水を溶媒として使用する場合に、顔料粒子を取り囲んでいる高分子樹脂バインダに含まれるカルボキシル基の陰イオンの静電気的な反発により顔料粒子が分散する。次に、有機溶媒を使用する場合には、顔料粒子を取り囲んでいる高分子樹脂バインダの立体障害の効果により顔料粒子が分散する。有機溶媒を使用する場合には、陰イオンを導入する必要はないが、構造内でメタクリル酸またはアクリル酸のカルボン酸基、またはアクリルアミドまたはメタクリルアミドのアミド基が、水素結合によって有機溶媒と親和性（ａｆｆｉｎｉｔｙ）を有することによって安定化され、高分子樹脂バインダまたは分散剤に取り囲まれた顔料は、立体障害効果によって相互接触が防止されて、分散安定性を有する。
【００５６】
このようなアミン系有機物質として、基本的に１価アミンないし３価アミンまでいずれも使用可能であり、有機溶媒に溶解されうるものであれば、炭素数５個ないし２０個を有する脂肪族アミン、ヘテロ環の成分を有するアミン、及びベンゼン環を有するアミンなどが何れも使用されうる。
【００５７】
具体的に、このようなアミン系有機物質としては、アニリン、Ｎ−アルキルアニリン、２−エチルヘキシルアミン、トリエチルアミン、ペンチルアミン、ｎ−ヘキシルアミン、ｐ−アミノ安息香酸、ピロリジン、ピリミジン、モルホリン、ピリジン、ピペラジン、及びキノリンよりなる群から選択される少なくとも一つが使用されうる。
【００５８】
一方、カラーフィルタ用インクジェットインクに使用される高分子樹脂バインダは、分子量が非常に重要であるが、この重量平均分子量の範囲は、１，０００ないし１００，０００であることが望ましく、さらに望ましくは、５，０００ないし５０，０００であり、さらに望ましくは、１０，０００ないし２０，０００である。高分子の重量平均分子量は、通常、１００，０００以上から１，０００，０００まで可能であるが、低粘度用分散剤として使用される高分子は、重量平均分子量が少ないものが有利である。すなわち、低重量平均分子量の高分子樹脂バインダは、カラーフィルタ用感光性樹脂またはカラーフィルタ用インクジェットインクなどの低粘度を要求する特殊な環境で使用されうる。
【００５９】
高分子樹脂バインダの合成時の重量平均分子量は、反応条件、すなわち、機能性モノマーの濃度、反応温度、開始剤の量によって調節される。例えば、機能性モノマーの濃度及び反応温度が高く、かつ、開始剤の使用量が多ければ、重量平均分子量は少なくなる。
【００６０】
また、高分子樹脂バインダの合成時の機能性モノマーの濃度は、総反応物１００質量部に対し５ないし６０質量部であることが望ましく、さらに望ましくは、１０ないし４０質量部であり、さらに望ましくは、１５ないし３０質量部である。反応温度は、５０ないし１２０℃であることが望ましく、さらに望ましくは、６０ないし１００℃であり、さらに望ましくは、７０ないし９０℃である。
【００６１】
反応開始剤としては、２、２’−アゾビスイソブチロニトリル（ＡＩＢＮ）が使用可能であり、その使用量は、全機能性モノマー１００質量部に対し、０．１ないし１０質量部であることが望ましく、さらに望ましくは、０．５ないし５質量部であり、さらに望ましくは、２ないし４質量部である。
【００６２】
本実施例での高分子樹脂バインダは、ランダム型高分子であって、分散特性において優れた効能を有する。合成された高分子樹脂バインダは、溶媒が除去されるか、または存在している状態で適正量の顔料と混合して各種の粉砕器で粉砕されうる。このような高分子樹脂バインダは、使用される顔料の種類によって異なるが、一般的に全顔料１００質量部に対し２０ないし１５０質量部まで使用されうる。また、高分子樹脂バインダは、非プロトン性溶媒内で合成される場合、溶媒分離なしに直ぐに次の工程に適用されうるので、工程の短縮に非常に有利である。
【００６３】
以下、使用目的による高分子樹脂バインダの合成例を詳細に説明する。
【００６４】
第１の合成例として、カラーフィルタ用インクジェットインクに使用可能な基本的な構造の高分子樹脂バインダを合成する例を説明する。
【００６５】
まず、ベンジルメタクリレート、メチルメタクリレート、メタクリル酸を、モル比を基準にそれぞれ０．７、０．５、１．５の割合でプロピレングリコールモノメチルエーテルアセテート（ＰＧＭＥＡ）とよく混合する。次に、前記混合物を約１００℃の温度に昇温させた後、開始剤（ＡＩＢＮ）を入れて約５時間温度を維持しつつ反応させる。その後、反応溶液にアニリンを、総機能性モノマー１００質量部に対し２質量部投入して１時間放置する。最後に、反応が完了すると、使用された溶媒を真空蒸留によって除去して、黄色系の固体成分の結晶を得る。合成された高分子樹脂バインダは、下記化学式２のような化学構造を有する。
【００６６】
【化１】
2007182553.tif 000003
【００６７】
ただし、式中、Ｘは、０．３ないし３．０、Ｙは、０．２ないし２．５、Ｚは、０．３ないし３．０のモル比を有する。しかし、必要に応じて、それぞれの機能性モノマーを２種以上使用してもよい。これについては後述する。また、次の工程、すなわち、顔料分散液を製造する工程に適用される溶媒も、プロピレングリコールモノメチルエーテルアセテート（ＰＧＭＥＡ）であれば、真空蒸留によって溶媒を除去する必要なく、合成された高分子樹脂バインダ溶液を直ぐに次の工程に適用することによって工程を短縮させうる。
【００６８】
第２の合成例として、極性の強化された構造の高分子樹脂バインダを合成する例を説明する。
【００６９】
前述のように適用される顔料の物理的、化学的特性に合わせて高分子樹脂バインダの立体的構造及び極性を調節できる。これは、使用される機能性モノマーの種類、重量平均分子量の大きさによって決定される。例えば、メチルメタアクリレートの代わりに２−ヒドロキシメタクリレートを使用すれば、バインダの立体構造及び全体的な物性が極性側に移動して、極性の強い顔料と組み合わされて使用する場合、分散性及び分散安定性が向上する傾向を示す。合成された高分子樹脂バインダは、下記の化学式３のような化学構造を有する。
【００７０】
【化２】
2007182553.tif 000004
【００７１】
ただし、式中、Ｘは、０．３ないし３．０、Ｙは、０．２ないし２．５、Ｚは、０．３ないし３．０のモル比を有する。しかし、必要に応じて、それぞれの機能性モノマーを２種以上使用してもよい。これについては後述する。合成に使用される反応溶媒は、プロピレングリコールモノメチルエーテルアセテートまたは他の種類の非プロトン性有機溶媒が使用可能である。
【００７２】
前記化学式３の化学構造を有する高分子樹脂バインダを合成するとき、Ｎ−エチルアニリンを、総機能性モノマー１００質量部に対し２．５質量部添加して反応を完了させる。反応が完了すると、使用された溶媒を真空蒸留によって除去して、黄色系の固体成分の結晶を得る。
【００７３】
第３の合成例として、極性の弱い構造の高分子樹脂バインダを合成する例を説明する。
【００７４】
まず、スチレン、ブチルメタクリレート、メタクリル酸を、モル比を基準にそれぞれ１．５、０．５、０．３の割合でジグライムと混合する。次いで、前記混合液を約８０℃の温度に昇温させた後に開始剤（ＡＩＢＮ）を入れ、約４時間温度を維持しつつ反応させる。次いで、前記反応溶液に２−エチルヘキシルアミンを、総機能性モノマー１００質量部に対し１．５質量部添加して反応を完了させる。合成された高分子樹脂バインダは、下記化学式４のような化学構造を有する。この場合、高分子樹脂バインダは、極性が低下して、比較的極性の弱い顔料と混合する場合に優れた物性を表しうる。
【００７５】
【化３】
2007182553.tif 000005
【００７６】
ただし、式中、Ｘは、０．３ないし３．０、Ｙは、０．２ないし２．５、Ｚは、０．３ないし３．０のモル比を有する。しかし、必要に応じて、それぞれの機能性モノマーを２種以上使用しうる。これについては後述する。一方、合成された高分子樹脂バインダを有機溶媒と使用する場合には、水溶液で使用する場合に比べて、メタクリル酸の使用量を半分以下に減らすことによって初めて良い結果を得ることができる。
【００７７】
第４の合成例として、顔料と親和性を有するモノマー及び溶媒と親和性を有するモノマーのみからなる構造の高分子樹脂バインダを合成する例を説明する。
【００７８】
まず、スチレン及びアクリル酸のそれぞれを適切なモル比で混合して、使用しようとする溶媒に投入する。次に、前記混合液を約１００℃の温度に昇温させた後に開始剤（ＡＩＢＮ）を入れて、約５時間温度を維持しつつ反応させる。次いで、反応溶液に、総機能性モノマー１００質量部に対しモルホリン２．４質量部を添加して反応を完了させる。反応が完了すると、使用された溶媒を真空蒸留によって除去して、固体成分の白色の結晶を得る。合成された高分子樹脂バインダは、下記化学式５のような化学構造を有する。
【００７９】
【化４】
2007182553.tif 000006
【００８０】
ただし、式中、Ｘは、０．３ないし５、Ｙは、０．３ないし５のモル比を有することが望ましく、さらに望ましくは、Ｘは、２ないし３、Ｙは、１．５ないし２である。
【００８１】
以下、前記の高分子樹脂バインダを含有する顔料分散液について詳細に説明する。
【００８２】
本実施例に係るカラーフィルタ用インクジェットインクの顔料分散液は、前記高分子樹脂バインダのそれぞれに、または前記高分子樹脂バインダを２種または３種混合したバインダ混合物に、顔料、分散剤及び界面活性剤などを混合して製造される。
【００８３】
複数種の高分子樹脂バインダを混合して顔料分散液を製造する場合、その混合比は、各種のバインダが５質量部ないし９５質量部の比率になるように調節されうる。また、高分子樹脂バインダの総使用量は、総使用顔料１００質量部に対し２０質量部ないし１５０質量部であることが望ましい。
【００８４】
顔料は、微細粒子に粉砕されて粉末形態で供給され、顔料粒子の表面に付着している空気は、顔料を分散剤と混合及び攪拌することによって放出される。このように、顔料粒子の表面から空気が放出されれば、溶媒が顔料粒子の表面に容易に浸透できるが、これを湿潤効果と言い、分散剤の特性と言える。前記顔料は、赤色２５４番、赤色１７７番、青色１５：６番、緑色３６番、黄色１５０番、黄色１３９番、黄色１３８番及び紫色２３番顔料よりなる群から選択される少なくとも一つであることが望ましいが、本発明がこれに限定されるものではない。
【００８５】
分散剤としては、商業用であるエフカタイプの分散剤（ＥＦＫＡ４０４６及び４０４７）、高分子分散剤（Ｓｏｌｓｐｅｒｓｅ３２５００、Ｓｏｌｓｐｅｒｓｅ２４０００）、ＤｉｓｐｅｒＢＹＫ１６１、またはＤｉｓｐｅｒＢＹＫ１６３などが使用されうる。商業用分散剤の使用量は、総使用顔料１００質量部に対し０．１質量部ないし３０質量部であることが望ましいが、さらに望ましくは、１質量部ないし１０質量部である。
【００８６】
界面活性剤としては、商業用であるノベックタイプの界面活性剤（ＮｏｖｅｃＦＣ−４４３４またはＦＣ−４４３０など）が使用されうる。界面活性剤は、フッ素系であることが望ましい。フッ素系の界面活性剤が添加されれば、分散性が改良され、分散安定性が向上する。フッ素系の界面活性剤の使用量は、高分子樹脂の種類によってその最適量が決まり、総使用顔料１００質量部に対し０．０１質量部ないし２質量部であることが望ましいが、さらに望ましくは、０．１質量部ないし０．５質量部である。
【００８７】
顔料は、一般的に分散して使用されるので、分散が非常に重要であり、特に、最近では、顔料が電子製品の各種の部品に使用される比重が高まるにつれて、高機能性かつ低粘度の顔料分散液の開発が非常に重要になってきている。すなわち、電子部品に使用される顔料は、一般的に薄膜をなし、ノズルコーティング法やロールコーティング法などを使用する場合、優れた吐出性を有さねばならない。したがって、高粘度の顔料分散液は、薄膜を形成し難く、吐出性が悪いため、電子部品に使用するには適していない。
【００８８】
特に、ＬＣＤ用カラーフィルタの製造に使用されるカラーフィルタフォトレジスト（感光剤）は、低粘度顔料分散液が非常に重要な要素である。
【００８９】
このような顔料分散液は、高温に耐えうる耐熱性、耐化学性、硬化後に規定以上の強度を維持する機械的特性を満たさねばならない。例えば、カラーフィルタの製造工程では、２２０℃で１時間以上硬化させる超高温工程でも分散系の安定性を維持させうる高機能性の顔料分散液が要求される。
【００９０】
また、ＬＣＤの要求物性が多様化するにつれて、カラーフィルタ用顔料分散液の物性も多様化しなければならない。すなわち、既存の顔料分散液は、一般的に、スピンコーティング用顔料分散液の製造に限定されて使用されたが、現在は、ＬＣＤが大型化するにつれて、スピンコーティング法以外にブレード及びロールを使用したコーティング法及びノズルコーティング法など、多様なコーティング法が利用されるので、各コーティング法に合う多様な物性を有する顔料分散液が要求される。
【００９１】
また、顔料分散液には、カラーフィルタ用インクジェットインクまたは感光剤として製造されるために、多くの化学物質が添加されねばならず、これにより、顔料分散液は、耐化学性が要求される。顔料分散液に添加される代表的な化学物質は、感光剤、高分子樹脂バインダ、界面活性剤、モノマー及び粘度調節剤などである。
【００９２】
顔料分散液が、前記添加剤などと物理的および／または化学的に結合すれば、分散系が破壊されて固まるか、または層分離が起こって商品としての価値が低下し、さらに、完成品であるＬＣＤに不良を引き起こすことにより、莫大な損失を与える。
【００９３】
前記のような理由によって、顔料分散液は、優れた耐化学性及び高い機械的強度が要求される。しかし、既存の商業化された製品は、規格が限定されており、多様な種類の顔料を分散させるのに限界がある。
【００９４】
本実施例に係る顔料分散液は、通常、顔料を、総顔料分散液１００質量部に対し約１５質量部に調節して分散させうるが、その粘度が約２０ｃＰであり、低粘度が可能であるので、カラーフィルタ用感光性樹脂またはカラーフィルタ用インクジェットインクに直ぐに適用できる。
【００９５】
顔料分散液が前述の物性を有するためには、前述のように、その製造に使用される高分子樹脂バインダの物性が優れる必要がある。本実施例に係る顔料分散液は、下記のような過程を経ることによって製造される。
【００９６】
まず、高分子樹脂バインダは、所定の顔料及び溶媒と混合される。その後、前記混合物は、湿潤過程を経た後、ビード・ミルまたはマイクロ・フルイダイザーを使用して粉砕される。前記結果物が低粘度の顔料分散液である。また、効率を高めるために、２種または３種の高分子樹脂バインダを混合し使用してもよい。
【００９７】
一方、前記顔料分散液に各種の添加剤を添加することによって、カラーフィルタ用インクジェットインクを製造できる。このようなカラーフィルタ用インクジェットインクは、顔料分散液に高分子樹脂バインダを添加して製造されてもよい。
【００９８】
具体的に、カラーフィルタ用インクジェットインクは、攪拌装置を備える反応器に顔料分散液を投入し、溶媒、高分子樹脂バインダ、界面活性剤、開始剤及びその他の添加剤を徐々に投入した後に攪拌して製造される。
【００９９】
インクジェットインクの製造時に使用される溶媒は、吐出性及び吐出安定性に大きな役割を行うので、非常に重要である。使用される溶媒は、沸点が１５０℃以上になることが必要であり、一方、沸点が３００℃以上であれば、硬化時に残留し、画素の不良の原因になりうる。具体的には、溶媒の沸点は、２００℃ないし２７０℃であることが望ましい。
【０１００】
ここで、溶媒、界面活性剤、開始剤及びその他の添加剤の種類は、前述のものと同一または類似しているので、これについての詳細な説明は省略する。
【０１０１】
以下に、本発明の実施例を具体的に例示するが、本発明が下記の実施例に限定されるものではない。
【実施例】
【０１０２】
高分子樹脂バインダの製造
（実施例１）
ベンジルメタクリレート（０．０７モル、１２．３ｇ）、メチルメタクリレート（０．０７モル、７．０ｇ）、メタクリル酸（０．０７５モル、６．５ｇ）を、１００ｇのプロピレングリコールモノメチルエーテルアセテートと混合し、少量の窒素でバブリングさせた。前記混合液を８０℃の温度に昇温させた後に開始剤（ＡＩＢＮ）０．２８ｇを投入し、８０℃の温度を維持しつつ５時間反応させた。反応中に窒素バブリングを続けることによって、空気中の酸素と接触することを防止して、生成したラジカルを消滅させなかった。その後、反応溶液にアニリンを０．５２ｇ添加した。アニリンを添加してから１時間経過後、徐々に温度を常温まで冷却させた。これにより、約２０％の固形分を含有する高分子樹脂バインダを得た。
【０１０３】
（実施例２）
ベンジルメタクリレートの代わりにスチレン（０．０７モル、７．３ｇ）を、アニリンの代わりにピロリジン１．１ｇを、８０ｇのプロピレングリコールモノメチルエーテルアセテートに投入したことを除いては、実施例１と同じ製造工程により約２０％の固形分を含有する高分子樹脂バインダを得た。
【０１０４】
（実施例３）
メチルメタアクリレートの代わりに２−ヒドロキシエチルメタクリレート（０．０７モル、９．１ｇ）を、アニリンの代りにＮ−エチルアニリン０．７ｇを、１１０ｇのプロピレングリコールモノメチルエーテルアセテートに投入したことを除いては、実施例１と同じ製造工程により約２０％の固形分を含有する高分子樹脂バインダを得た。
【０１０５】
（実施例４）
ベンジルメタクリレート（０．０４モル、７．０ｇ）、スチレン（０．０３モル、３．１ｇ）、メチルメタクリレート（０．０７モル、７．０ｇ）、メタクリル酸（０．１５モル、１２．９ｇ）を、６８ｇのプロピレングリコールモノメチルエーテルアセテートに混合し、少量の窒素でバブリングさせた。前記混合液を９０℃の温度に昇温させた後に開始剤（ＡＩＢＮ）０．２８ｇを投入し、９０℃の温度を維持しつつ５時間反応させた。反応中の窒素バブリングを続けることによって、空気中の酸素と接触することを防止して、生成したラジカルを消滅させなかった。以後、反応溶液にアニリンを０．８５ｇ添加した。アニリンを添加してから１時間経過後、徐々に温度を常温まで冷却させた。これにより、約２０％の固形分を含有する高分子樹脂バインダを得た。
【０１０６】
（実施例５）
ベンジルメタクリレート（０．０４モル、７．０ｇ）、スチレン（０．０３モル、３．１ｇ）、メチルメタクリレート（０．０５モル、５．０ｇ）、メタクリル酸（０．０３モル、２．６ｇ）を、６０ｇのプロピレングリコールモノメチルエーテルアセテートに混合し、少量の窒素でバブリングさせた。前記混合液を８０℃の温度に昇温させた後に開始剤（ＡＩＢＮ）０．３５ｇを投入し、１００℃の温度を維持しつつ５時間反応させた。反応中に窒素バブリングを続けることによって、空気中の酸素と接触することを防止して、生成したラジカルを消滅させなかった。その後、反応溶液にモルホリンを１．０ｇ添加した。モルホリンを添加してから１時間経過後、徐々に温度を常温まで冷却させた。
【０１０７】
（実施例６）
ベンジルメタクリレートは投入せず、スチレン（０．０７モル、７．３ｇ）を投入し、モルホリンの代りにトリエチルアミン０．８ｇを添加したことを除いては、実施例５と同じ製造工程により高分子樹脂バインダを得た。
【０１０８】
（実施例７）
スチレン（０．１モル、１０．４ｇ）、アクリル酸（０．１モル、７．３ｇ）を、６０ｇのプロピレングリコールモノメチルエーテルアセテートに混合し、少量の窒素でバブリングさせた。前記混合液を８０℃の温度に昇温させた後に開始剤（ＡＩＢＮ）０．２５ｇを投入し、８０℃の温度を維持しつつ５時間反応させた。反応中に窒素バブリングを続けることによって、空気中の酸素と接触することを防止して、生成したラジカルを消滅させなかった。その後、反応溶液にアニリンを０．７５ｇ添加した。アニリンを添加してから１時間経過後、徐々に温度を常温まで冷却させた。
【０１０９】
顔料分散液の製造
（実施例８）
実施例１で合成された高分子樹脂バインダ溶液３．０ｇと、実施例３で合成された高分子樹脂バインダ溶液２．０ｇに、スイスのＣｉｂａ社製の顔料の赤色２５４番１５ｇ、Ｓｏｌｓｐｅｒｓｅ３２５００  １．０ｇ、界面活性剤であるＮｏｖｅｃＦＣ−４４３４  ０．２ｇ、プロピレングリコールモノメチルエーテルアセテート７８．８ｇを混合し、この混合液を２時間よく攪拌して湿潤させた。これに、砂３００ｇを投入し、直径７ｃｍのディスクを使用して３，０００ｒｐｍで５時間粉砕した。粉砕が完了した後、ふるいを利用して砂を除去した。これにより、平均粒径が７５ｎｍである赤色顔料分散液を得た。
【０１１０】
（実施例９）
実施例５で合成された高分子樹脂バインダ溶液５０ｇに、スイスのＣｉｂａ社製の顔料の赤色２５４番１０ｇをよく混合して１時間攪拌した。これに、０．３ｍｍのジルコニアビード１００ｇを投入し、直径７ｃｍであるディスクを使用して３，０００ｒｐｍで３時間粉砕した。粉砕が完了した後、ふるいを利用してビードを除去した。これにより、平均粒径が８０ｎｍである赤色顔料分散液を得た。
【０１１１】
（比較例１）
米国特許第６，６９６，２０７号明細書に基づいて、商業用分散剤ＥＦＫＡ４０４６のみを使用して、次の通りに顔料分散液を製造した。
６ｇのＥＦＫＡ−４６６及びスイスのＣｉｂａ社製の顔料の赤色２５４番１５ｇ、プロピレングリコールモノメチルエーテルアセテート７９ｇを混合して、この混合液を２時間よく攪拌して湿潤させた。これに、砂３００ｇを投入し、直径７ｃｍであるディスクを使用して、３，０００ｒｐｍで５時間粉砕した。粉砕が完了した後、ふるいを利用して砂を除去した。これにより、平均粒径が７８ｎｍである赤色顔料分散液を得た。
【０１１２】
インクジェットインクの製造
（実施例１０）
有機溶媒であるジエチレングリコールモノブチルエーテルアセテート４４．８ｇに、実施例１で合成された高分子樹脂バインダ２０ｇ、機能性モノマーであるジペンタエリスリトールペンタアクリレート５ｇ、熱開始剤であるＡＩＢＮ  ０．２ｇを混合した。これに、実施例７で製造された顔料分散液３０ｇをゆっくり投入してよく攪拌した。その後、混合された溶液を、１０μｍのろ過装置を通じて粗大粒子を除去して、カラーフィルタ用インクジェットインクを製造した。
【０１１３】
製造された顔料分散液の平均粒径及び経時安定性の試験
顔料分散液は、粉砕された後に粒子が互いにくっついて沈殿するか、または層分離されればならないので、分散安定性の試験過程を経る必要がある。顔料分散液の経時安定性の評価は非常に重要な要素であり、時間が経過するにつれて粒径及び粘度の変化が大きければならない。粒径及び粘度が変化するとは、分散系が不安定であり破壊されるということを意味し、これは、結局、顔料分散液としての基本的な機能を発揮できなくなるということを意味する。
本実施例で、分散安定性の試験は、粒径分析器（Ｐａｒｔｉｃｌｅ  Ｓｉｚｅ  Ａｎａｌｙｚｅｒ：ＰＳＡ）を利用して経時安定性の変化を観察することであり、短時間内に観察するために、加速試験を行った。経時安定性の加速試験は、６０℃で４時間、−１０℃で４時間行い、これを合計４回繰り返して粒径の変化を観測した。
下記表１に経時安定性の加速試験結果を示す。顔料分散液は、実施例８及び比較実施例１で製造されたものを使用した。
【０１１４】
【表１】
2007182553.tif 000007
【０１１５】
前記表１を参照して、平均粒径及び経時安定性を説明する。
【０１１６】
本発明の一実施例である実施例８の顔料分散液の場合には、経時安定性の試験前後の各時点で、平均粒径が７５ｎｍ、７９ｎｍであった。一方、従来の技術による顔料分散液の比較例１の場合には、前記各時点で平均粒径が７８ｎｍ、８２ｎｍであった。したがって、本実施例の場合が、従来の技術に比べて顔料分散液の平均粒径が約３ｎｍ小さかった。よって、顔料分散液の分散性は、本実施例の場合が、従来の技術に比べて優れていることが分かる。
【０１１７】
また、経時安定性の試験前後の平均粒径は、双方の場合とも約４ｎｍ大きくなった。これにより、本実施例に係る顔料分散液は、分散性に優れており、かつ、従来の技術と同じレベルの分散安定性を有するということが分かる。したがって、本実施例に係る顔料分散液を商業的に使用するには何らの問題がなく、むしろ従来の技術に比べて分散性面において優れているということが試験から確認された。
【０１１８】
製造されたインクジェットインクの吐出性及び吐出安定性の試験
吐出試験は、スペクトルインクジェットヘッドが装着されたＬｉｔｒｅｘ装備により行われ、長時間の吐出時にヘッドの詰まりがなく、吐出量の変化のない安定した吐出を評価基準とした。
【０１１９】
試験結果を下記表２に示す。インクジェットインクは、実施例１０で製造されたものを使用した。しかし、本発明は、これに限定されるものではなく、インクジェットインクは、前述の顔料分散液、高分子樹脂バインダ、硬化用モノマー、熱開始剤、溶媒などのあらゆる組み合わせにより製造されうる。
【０１２０】
【表２】
2007182553.tif 000008
【０１２１】
前記表２から分かるように、本実施例に係るインクジェットインクは、非常に優れた吐出性及び吐出安定性を有する。
【０１２２】
ＬＣＤのカラーフィルタにコーティングされたインクジェットインクの凝集程度の観察試験
本発明の核心であるアミン系有機物質の添加効果を実験的に観察した。
【０１２３】
図２Ａは、アミン系有機物質を含有していない従来のカラーフィルタ用インクジェットインクの凝集程度を示す写真であり、図２Ｂは、アミン系有機物質を含有する本発明の一実施例に係るカラーフィルタ用インクジェットインクの凝集程度を示す写真である。
【０１２４】
図２Ａ及び図２Ｂで、（Ｒ）、（Ｇ）、（Ｂ）は、それぞれカラーフィルタの赤色、緑色、青色サブピクセルを意味する。
【０１２５】
図２Ａ及び図２Ｂに示すように、アミン系有機物質を添加していない場合には、粒子の凝集現象が目立ち、本実施例のように、アミン系有機物質を添加した場合には、粒子の凝集現象が著しく減ったということが確認できる。
【０１２６】
このように、アミン系有機物質がインク粒子の凝集に及ぼす影響を、添付図面を参照して具体的に説明する。
【０１２７】
まず、それぞれの場合に、ＬＣＤのサブピクセル内にインクジェットインクがコーティングされる。その後、インクジェットインクに含まれる溶媒が乾燥されつつ、インクジェットインクの固形分の含量が高まる。このとき、アミン系有機物質が添加されていない場合には、分散剤、高分子樹脂バインダ、顔料の分散均衡が崩れて、図２Ａに示すように、インク粒子の凝集が起こって、インクジェットインクが不透明になる現象が発生する。
【０１２８】
しかし、アミン系有機物質が添加された場合には、アミン系有機物質が分散剤または高分子樹脂バインダ内に存在する酸及びアミンに物理的に結合することによって分散安定性を増進させて、図２Ｂに示すように、インク粒子の凝集を防止する効果を示す。
【０１２９】
本発明は、開示された実施例を参考として説明されたが、これは、例示的なものに過ぎず、当業者ならば、これから多様な変形及び均等な他の実施例が可能であるという点が理解できるであろう。したがって、本発明の真の技術的な保護範囲は、特許請求の範囲によって決まらねばならない。
【産業上の利用可能性】
【０１３０】
本発明は、液晶表示装置に関連した技術分野に好適に適用されうる。
【図面の簡単な説明】
【０１３１】
【図１】本発明の一実施例に係る高分子樹脂バインダの基本構造を示す図面である。
【図２Ａ】アミン系有機物質を含有していない従来のカラーフィルタ用インクジェットインクの凝集程度を示す写真である。
【図２Ｂ】アミン系有機物質を含有する本発明の一実施例に係るカラーフィルタ用インクジェットインクの凝集程度を示す写真である。
【図１】
2007182553.tif 000009
【図２Ａ】
2007182553.tif 000010
【図２Ｂ】
2007182553.tif 000011